ВОДНЫЕ СИСТЕМЫ ПОКРЫТИЙ НА ОСНОВЕ ФИЗИЧЕСКИ ВЫСЫХАЮЩИХ УРЕТАНАКРИЛАТОВ

1. Радиационно-отверждаемая водная дисперсия на основе полиуретанакрилатов (i), содержащих в качестве структурных компонентов:
A) один или несколько моногидроксифункциональных спиртов, содержащих (мет)акрилатные группы,
B) сложные полиэфирполиолы, которые могут быть получены из:
B1) алифатических диолов с 2-4 находящимися между гидроксильными группами атомами углерода и/или алифатических триолов и
B2) ароматических дикарбоновых и/или трикарбоновых кислот,
C) при необходимости полиолы, отличающиеся от компонентов А и В,
D) одно или несколько соединений с диспергирующим действием на полиуретановую дисперсию, которые содержат по меньшей мере одну реакционноспособную по отношению к изоцианатам группу, а также неионные группы, ионные группы или группы, способные к образованию ионных групп,
Е) органические полиизоцианаты,
F) при необходимости соединения, отличающиеся от компонентов A-D и содержащие по меньшей мере одну реакционноспособную по отношению к изоцианатам группу.
2. Радиационно-отверждаемая водная дисперсия на основе полиуретанакрилатов (i) по п.1, дополнительно содержащая в качестве компонента (ii) реакционноспособные разбавители, содержащие по меньшей мере одну способную к радикальной полимеризации группу.
3. Радиационно-отверждаемая водная дисперсия на основе полиуретанакрилатов по п.1, отличающаяся тем, что используют от 5 до 75 мас.% структурного компонента В, причем суммарное количество компонентов A-F составляет 100 мас.%.
4. Радиационно-отверждаемая водная дисперсия на основе полиуретанакрилатов п.1, отличающаяся тем, что гидроксильное число структурного компонента В составляет от 20 до 500 мг КОН/г.
5. Радиационно-отверждаемая водная дисперсия на основе полиуретанакрилатов по п.1, отличающаяся тем, что в качестве структурного компонента А она содержит 2-гидроксиэтил(мет)акрилат, 2-гидроксипропил(мет)акрилат, триакрилат пентаэритрита, пентаакрилат дипентаэритрита, продукт присоединения сложного глицидилового эфира этилметилгептановой кислоты к (мет)акриловой кислоте и/или их технические смеси.
6. Радиационно-отверждаемая водная дисперсия на основе полиуретанакрилатов по п.1, отличающаяся тем, что в качестве компонента В1 она содержит 1,2-этандиол, 1,2-пропандиол, 1,3-пропандиол, неопентилгликоль, 2-этил-2-бутилпропандиол, 1,3-бутандиол, 1,2-цикло-гександиол, 1,4-циклогександиол, 1,4-бутандиол, триметилолэтан, триметилолпропан, триметилолбутан, глицерин и/или касторовое масло, а в качестве компонента В2 фталевую кислоту, фталевый ангидрид, изофталевую кислоту, терефталевую кислоту, тримеллитовую кислоту, ангидриды этих кислот и/или смеси указанных соединений.
7. Радиационно-отверждаемая водная дисперсия на основе полиуретанакрилатов по п.1, отличающаяся тем, что в качестве компонента В1 она содержит 1,2-этандиол, 1,2-пропандиол, неопентилгликоль и/или триметилолпропан, а в качестве компонента В2 изофталевую кислоту и/или терефталевую кислоту.
8. Радиационно-отверждаемая водная дисперсия на основе полиуре-танакрилатов по п.1, отличающаяся тем, что в качестве компонента D она содержит 2-(2-аминоэтиламино)этансульфокислоту, 3-(цикло-гексиламино)пропан-1-сульфокислоту, продукт присоединения изофорондиамина к акриловой кислоте, гидроксипивалиновую кислоту, диметилолпропионовую кислоту, триэтаноламин, трипропаноламин, N-метилдиэтаноламин, N,N-диметилэтаноламин, монофункциональные смешанные полиалкиленоксиды, содержащие ≥40 мол.% структурных единиц этиленоксида и ≤60 мол.% структурных единиц пропиленоксида, и/или смеси указанных соединений.
9. Радиационно-отверждаемая водная дисперсия на основе полиуретанакрилатов по одному из пп.1-8, отличающаяся тем, что в качестве компонента Е она содержит 1,6-гексаметилендиизоцианат, 1-изоциа-нато-3,3,5-триметил-5-изоцианатометилциклогексан (изофорондиизоцианат), 4,4'-диизоцианатодициклогексилметан, их смеси друг с другом, гомологи, соответственно олигомеры, 1-изоцианато-3,3,5-триметил-5-изоцианатометилциклогексана (изофорондиизоцианата) и 4,4'-диизоцианатодициклогексилметана с биуретовыми, карбодиимидными, изоциануратными, аллофанатными, иминооксадиазиндионовыми и/или уретдионовыми группами, смеси указанных гомологов, соответственно олигомеров, друг с другом или их смеси с указанными выше полиизоцианатами.
10. Способ получения радиационно-отверждаемой водной дисперсии на основе полиуретанакрилатов (i) по одному из пп.1-9, отличающийся тем, что сначала путем превращения компонентов A-D с компонентом Е, реализуемого в одну или несколько реакционных стадий, синтезируют полиуретанакрилатный форполимер (i), причем до, в процессе или после синтеза форполимера с целью формирования необходимых для диспергирования ионных групп можно добавлять нейтрализующее вещество, а затем путем добавления воды к форполимеру, соответственно перевода форполимера в воду, реализуют стадию диспергирования, причем до, в процессе или после диспергирования можно выполнять удлинение цепей с использованием компонента F.
11. Способ по п.10, отличающийся тем, что молярное отношение изоцианатных групп, содержащихся в компоненте Е, к реакционноспособным по отношению к изоцианатам группам, содержащимся в компонентах А, В, С и D, составляет от 0,8:1 до 2,5:1.
12. Способ по п.10 или 11, отличающийся тем, что в качестве дополнительного компонента (ii) добавляют один или несколько реакционноспособных разбавителей по меньшей мере с одной способной к радикальной полимеризации группой.
13. Применение радиационно-отверждаемой водной дисперсии по одному из пп.1-9 для изготовления покрытий, лаков или клеев.
14. Средство покрытия, содержащее предлагаемую в изобретении радиационно-отверждаемую водную дисперсию по одному из пп.1-9 на основе полиуретанакрилатов, а также сшивающие агенты на основе аминосмол, блокированных полиизоцианатов, неблокированных полиизоцианатов, полиазиридинов и/или поликарбодиимидов, и/или одну или несколько других дисперсий.
15. Подложка, покрытая средством покрытия по п.14.